【誤訳訂正書】
【提出日】平成24年3月8日(2012.3.8)
【誤訳訂正１】
【訂正対象書類名】特許請求の範囲
【訂正対象項目名】全文
【訂正方法】変更
【訂正の内容】
【特許請求の範囲】
【請求項１】
ポリウレタン組成物であって、
Ｉ．以下
Ａ）少なくとも２個のＮＣＯ基を有するポリイソシアネート及び
Ｂ）ウレトジオン基を含有するポリイソシアネートと、
Ｃ）オリゴマー又はポリマーポリオール
Ｄ）場合により、メタノール、エタノール、ｎ−プロパノール、イソプロパノール、ｎ−ブタノール、イソブタノール、ｓ−ブタノール、異性体のペンタノール、ヘキサノール、オクタノール及びノナノール、ｎ−デカノール、ｎ−ドデカノール、ｎ−テトラデカノール、ｎ−ヘキサデカノール、ｎ−オクタデカノール、シクロヘキサノール、異性体のメチルシクロヘキサノール及びヒドロキシメチルシクロヘキサンからなる群から選択されるモノアルコール、
エチレングリコール、トリエチレングリコール、ブタンジオール−１，４、ペンタンジオール−１，５、ヘキサンジオール−１，６、３−メチルペンタンジオール−１，５、ネオペンチルグリコール、２，２，４（２，４，４）−トリメチルヘキサンジオール及びヒドロキシピバリン酸ネオペンチルグリコールエステルからなる群から選択されるジオール、ならびに／あるいは
トリメチロールプロパン、ジトリメチロールプロパン、トリメチロールエタン、ヘキサントリオール−１，２，６、ブタントリオール−１，２，４、トリス（β−ヒドロキシエチル）−イソシアヌレート、ペンタエリトリトール、マンニトール及びソルビトールからなる群から選択されるトリオール
から選択される少なくとも１個のＯＨ基を有する低分子物質
Ｅ）場合によりブロック剤
との反応生成物と、
ＩＩ．以下
ａ）以下の式
１．［ＸＲ1Ｒ2Ｒ3Ｒ4］+［Ｒ5ＣＯＯ］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、ウレタン基、尿素基、アロファネート基、二重結合、三重結合又はハロゲン原子を有してよく、かつＲ5は、１〜１８個の炭素原子を有する直鎖状又は分枝鎖状の、アルキル基、アリール基、アラルキル基、ヘテロアリール基、アルコキシアルキル基であり、かつ付加的に更に１個以上のアルコール基、アミノ基、エステル基、ケト基、チオ基、酸基、ウレタン基、尿素基、アロファネート基、二重結合、三重結合又はハロゲン原子を有してよい］、
２．［ＸＲ1Ｒ2Ｒ3Ｒ4］+［Ｒ5］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、酸基、ウレタン基、尿素基、アロファネート基、二重結合、三重結合又はハロゲン原子を有してよく、かつＲ5は、ＯＨ又はＦの何れかを表す］、
３．Ｍ（ＯＲ1）n（ＯＲ2）m（ＯＲ3）o（ＯＲ4）p（ＯＲ5）q（ＯＲ6）r［式中、Ｍは任意の正の酸化数の金属であり、合計ｎ＋ｍ＋ｏ＋ｐ＋ｑ＋ｒと同一であり、ｍ、ｏ、ｐ、ｑ、ｒは０〜６の整数であり、かつ合計ｎ＋ｍ＋ｏ＋ｐ＋ｑ＋ｒ＝１〜６であり、基Ｒ1〜Ｒ6は同時に又は互いに無関係に水素又は１〜８個の炭素原子を有するアルキル基、アリール基、アラルキル基、ヘテロアリール基、アルコキシアルキル基を意味し、前記基はそれぞれ直鎖状又は分枝鎖状であり、架橋されていないか、又は別の基と架橋して単環、二環又は三環を形成し、かつこの架橋原子は炭素の他にヘテロ原子であってもよく、かつ付加的に更に１個以上のアルコール基、アミノ基、エステル基、ケト基、チオ基、酸基、ウレタン基、尿素基、アロファネート基、二重結合、三重結合又はハロゲン原子を有してよい］
の少なくとも１種の触媒、
その際、群１〜３からの前記触媒の割合は、単独又は混合物で、全配合物に対して０．００１〜３質量％であり、かつ更にこの触媒は不活性シェルで包囲されていてもよく、それを用いてカプセル化されていてもよい；及び
ｂ）場合により、全配合物に対して０．１〜１０％の質量割合を有する、酸基に対して反応性を示す少なくとも１種の化合物；
ｃ）場合により、全配合物に対して０．１〜１０％の質量割合の、モノマー又はポリマーの形の少なくとも１種の酸；
ｄ）場合により助剤及び添加剤
の成分
との混合物を主として含有するポリウレタン組成物。
【請求項２】
更なる助剤及び添加剤が含まれることを特徴とする、請求項１に記載のポリウレタン組成物。
【請求項３】
成分Ａ）として、イソホロンジイソシアネート（ＩＰＤＩ）、ヘキサメチレンジイソシアネート（ＨＤＩ）、ジイソシアナトジシクロヘキシルメタン（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）、ノルボルナンジイソシアネート（ＮＢＤＩ）、メチレンジフェニルジイソシアネート（ＭＤＩ）及び／又はテトラメチルキシリレンジイソシアネート（ＴＭＸＤＩ）から選択されたポリイソシアネートが使用されることを特徴とする、請求項１又は２に記載のポリウレタン組成物。
【請求項４】
ＩＰＤＩ、ＨＤＩ及び／又はＨ12ＭＤＩが使用されることを特徴とする、請求項３に記載のポリウレタン組成物。
【請求項５】
成分Ｂ）として、イソホロンジイソシアネート（ＩＰＤＩ）、ヘキサメチレンジイソシアネート（ＨＤＩ）、ジイソシアナトジシクロヘキシルメタン（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）、ノルボルナンジイソシアネート（ＮＢＤＩ）、メチレンジフェニルジイソシアネート（ＭＤＩ）及び／又はテトラメチルキシリレンジイソシアネート（ＴＭＸＤＩ）を基礎とするポリイソシアネートが使用されることを特徴とする、請求項１から４までの何れか１項に記載のポリウレタン組成物。
【請求項６】
ＩＰＤＩ、ＨＤＩ及びＨ12ＭＤＩが使用されることを特徴とする、請求項５に記載のポリウレタン組成物。
【請求項７】
成分Ｃ）として、２０〜５００（ｍｇＫＯＨ／グラム）のＯＨ価を有するポリエステル、ポリアクリレート、ポリウレタン、ポリエーテル及び／又はポリカーボネートが使用されることを特徴とする、請求項１から６までの何れか１項に記載のポリウレタン組成物。
【請求項８】
成分Ｃ）として、２０〜１５０ｍｇＫＯＨ／グラムのＯＨ価及び５００〜６０００ｇ／モルの平均分子量を有するヒドロキシル基含有ポリエステルが使用されることを特徴とする、請求項１から７までの何れか１項に記載のポリウレタン組成物。
【請求項９】
成分Ｅ）として、アセト酢酸エチルエステル、ジイソプロピルアミン、メチルエチルケトキシム、マロン酸ジエチルエステル、ε−カプロラクタム、１，２，４−トリアゾール又は３，５−ジメチルピラゾールが使用されることを特徴とする、請求項１から８までの何れか１項に記載のポリウレタン組成物。
【請求項１０】
触媒１として、テトラメチルアンモニウムホルメート、テトラメチルアンモニウムアセテート、テトラメチルアンモニウムプロピオネート、テトラメチルアンモニウムブチレート、テトラメチルアンモニウムベンゾエート、テトラエチルアンモニウムホルメート、テトラエチルアンモニウムアセテート、テトラエチルアンモニウムプロピオネート、テトラエチルアンモニウムブチレート、テトラエチルアンモニウムベンゾエート、テトラプロピルアンモニウムホルメート、テトラプロピルアンモニウムアセテート、テトラプロピルアンモニウムプロピオネート、テトラプロピルアンモニウムブチレート、テトラプロピルアンモニウムベンゾエート、テトラブチルアンモニウムホルメート、テトラブチルアンモニウムアセテート、テトラブチルアンモニウムプロピオネート、テトラブチルアンモニウムブチレート、テトラブチルアンモニウムベンゾエート、テトラブチルホスホニウムアセテート、テトラブチルホスホニウムホルメート、エチルトリフェニルホスホニウムアセテート、テトラブチルホスホニウムベンゾトリアゾレート、テトラフェニルホスホニウムフェノレート及びトリヘキシルテトラデシルホスホニウムデカノエートからなる群から選択された化合物が使用されることを特徴とする、請求項１から９までの何れか１項に記載のポリウレタン組成物。
【請求項１１】
触媒２として、水酸化メチルトリブチルアンモニウム、水酸化メチルトリエチルアンモニウム、水酸化テトラメチルアンモニウム、水酸化テトラエチルアンモニウム、水酸化テトラプロピルアンモニウム、水酸化テトラブチルアンモニウム、水酸化テトラペンチルアンモニウム、水酸化テトラヘキシルアンモニウム、水酸化テトラオクチルアンモニウム、水酸化テトラデシルアンモニウム、水酸化テトラデシルトリヘキシルアンモニウム、水酸化テトラオクタデシルアンモニウム、水酸化ベンジルトリメチルアンモニウム、水酸化ベンジルトリエチルアンモニウム、水酸化トリメチルフェニルアンモニウム、水酸化トリエチルメチルアンモニウム、水酸化トリメチルビニルアンモニウム、フッ化テトラメチルアンモニウム、フッ化テトラエチルアンモニウム、フッ化テトラブチルアンモニウム、フッ化テトラオクチルアンモニウム、フッ化ベンジルトリメチルアンモニウム、水酸化テトラブチルホスホニウム及びフッ化テトラブチルホスホニウムからなる群から選択された化合物が使用されることを特徴とする、請求項１から１０までの何れか１項に記載のポリウレタン組成物。
【請求項１２】
触媒３として、水酸化リチウム、水酸化ナトリウム、水酸化カリウム、水酸化ルビジウム、水酸化セシウム、水酸化ベリリウム、水酸化マグネシウム、水酸化カルシウム、水酸化ストロンチウム、水酸化バリウム、水酸化アルミニウム、水酸化亜鉛、リチウムメタノレート、ナトリウムメタノレート、カリウムメタノレート、マグネシウムメタノレート、カルシウムメタノレート、バリウムメタノレート、リチウムメタノレート、ナトリウムエタノレート、カリウムエタノレート、マグネシウムエタノレート、カルシウムエタノレート、バリウムエタノレート、リチウムプロピルアルコレート、ナトリウムプロピルアルコレート、カリウムプロピルアルコレート、マグネシウムプロピルアルコレート、カルシウムプロピルアルコレート、バリウムプロピルアルコレート、リチウムイソプロピルアルコレート、ナトリウムイソプロピルアルコレート、カリウムイソプロピルアルコレート、マグネシウムイソプロピルアルコレート、カルシウムイソプロピルアルコレート、バリウムイソプロピルアルコレート、リチウム−１−ブチルアルコレート、ナトリウム−１−ブチルアルコレート、カリウム−１−ブチルアルコレート、マグネシウム−１−ブチルアルコレート、カルシウム−１−ブチルアルコレート、バリウム−１−ブチルアルコレート、リチウム−２−ブチルアルコレート、ナトリウム−２−ブチルアルコレート、カリウム−２−ブチルアルコレート、マグネシウム−２−ブチルアルコレート、カルシウム−２−ブチルアルコレート、バリウム−２−ブチルアルコレート、リチウムイソブチルアルコレート、ナトリウムイソブチルアルコレート、カリウムイソブチルアルコレート、マグネシウムイソブチルアルコレート、カルシウムイソブチルアルコレート、バリウムイソブチルアルコレート、リチウム−ｔ−ブチルアルコレート、ナトリウム−ｔ−ブチルアルコレート、カリウム−ｔ−ブチルアルコレート、マグネシウム−ｔ−ブチルアルコレート、カルシウム−ｔ−ブチルアルコレート、バリウム−ｔ−ブチルアルコレート、リチウムフェノレート、ナトリウムフェノレート、カリウムフェノレート、マグネシウムフェノレート、カルシウムフェノレート及びバリウムフェノレートからなる群から選択された化合物が使用されることを特徴とする、請求項１から１１までの何れか１項に記載のポリウレタン組成物。
【請求項１３】
化合物ＩＩｂ）として、エポキシ化合物、カルボジイミド、ヒドロキシアルキルアミド又は２−オキサゾリン、又は無機塩が使用されることを特徴とする、請求項１から１２までの何れか１項に記載のポリウレタン組成物。
【請求項１４】
無機塩として、水酸化物、炭酸水素塩若しくは炭酸塩が使用されることを特徴とする、請求項１３記載のポリウレタン組成物。
【請求項１５】
酸ＩＩｃ）として、硫酸、酢酸、安息香酸、マロン酸、テレフタル酸、又は少なくとも２０の酸価を有するコポリエステル若しくはコポリアミドが使用されることを特徴とする、請求項１から１４までの何れか１項に記載のポリウレタン組成物。
【請求項１６】
成分ＩＩｄ）として、流展性調節剤、光保護剤、充填剤又は顔料が使用されることを特徴とする、請求項１から１５までの何れか１項に記載のポリウレタン組成物。
【請求項１７】
金属有機触媒又は第３級アミンから選択された付加的な触媒が使用されることを特徴とする、請求項１から１６までの何れか１項に記載のポリウレタン組成物。
【請求項１８】
請求項１から１７までの何れか１項に記載のヒドロキシ末端のウレトジオン基含有ポリウレタン化合物の製造方法において、反応生成物Ｉと成分ＩＩとを４０〜２２０℃で反応させることにより、溶解状又は塊状のポリウレタン組成物の製造を実施する方法。
【請求項１９】
反応生成物Ｉと成分ＩＩとを４０〜１２０℃で反応させることにより、溶解状又は塊状のポリウレタン組成物の製造を実施する、請求項１８記載の製造方法。
【請求項２０】
請求項１から１７までの何れか１項に記載のポリウレタン組成物を純粋な形で又は他のポリマーと一緒に熱可塑性ポリウレタン（ＴＰＵ）及び成形材料の製造に用いる使用。
【請求項２１】
熱可塑性ポリウレタン成形材料であって、該成形材料が
Ｉ．以下
Ａ）少なくとも２個のＮＣＯ基を有するポリイソシアネート及び
Ｂ）ウレトジオン基を含有するポリイソシアネートと、
Ｃ）オリゴマー又はポリマーポリオール
Ｄ）場合により、メタノール、エタノール、ｎ−プロパノール、イソプロパノール、ｎ−ブタノール、イソブタノール、ｓ−ブタノール、異性体のペンタノール、ヘキサノール、オクタノール及びノナノール、ｎ−デカノール、ｎ−ドデカノール、ｎ−テトラデカノール、ｎ−ヘキサデカノール、ｎ−オクタデカノール、シクロヘキサノール、異性体のメチルシクロヘキサノール及びヒドロキシメチルシクロヘキサンからなる群から選択されるモノアルコール、
エチレングリコール、トリエチレングリコール、ブタンジオール−１，４、ペンタンジオール−１，５、ヘキサンジオール−１，６、３−メチルペンタンジオール−１，５、ネオペンチルグリコール、２，２，４（２，４，４）−トリメチルヘキサンジオール及びヒドロキシピバリン酸ネオペンチルグリコールエステルからなる群から選択されるジオール、ならびに／あるいは
トリメチロールプロパン、ジトリメチロールプロパン、トリメチロールエタン、ヘキサントリオール−１，２，６、ブタントリオール−１，２，４、トリス（β−ヒドロキシエチル）−イソシアヌレート、ペンタエリトリトール、マンニトール及びソルビトールからなる群から選択されるトリオール
から選択される少なくとも１個のＯＨ基を有する低分子物質
Ｅ）場合によりブロック剤
との反応生成物と、
ＩＩ．以下
ａ）以下の式
１．［ＸＲ1Ｒ2Ｒ3Ｒ4］+［Ｒ5ＣＯＯ］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、ウレタン基、尿素基、アロファネート基、二重結合、三重結合又はハロゲン原子を有してよく、かつＲ5は、１〜１８個の炭素原子を有する直鎖状又は分枝鎖状の、アルキル基、アリール基、アラルキル基、ヘテロアリール基、アルコキシアルキル基であり、かつ付加的に更に１個以上のアルコール基、アミノ基、エステル基、ケト基、チオ基、酸基、ウレタン基、尿素基、アロファネート基、二重結合、三重結合又はハロゲン原子を有してよい］、
２．［ＸＲ1Ｒ2Ｒ3Ｒ4］+［Ｒ5］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、酸基、ウレタン基、尿素基、アロファネート基、二重結合、三重結合又はハロゲン原子を有してよく、かつＲ5は、ＯＨ又はＦの何れかを表す］、
３．Ｍ（ＯＲ1）n（ＯＲ2）m（ＯＲ3）o（ＯＲ4）p（ＯＲ5）q（ＯＲ6）r［式中、Ｍは任意の正の酸化数の金属であり、合計ｎ＋ｍ＋ｏ＋ｐ＋ｑ＋ｒと同一であり、ｍ、ｏ、ｐ、ｑ、ｒは０〜６の整数であり、かつ合計ｎ＋ｍ＋ｏ＋ｐ＋ｑ＋ｒ＝１〜６であり、基Ｒ1〜Ｒ6は同時に又は互いに無関係に水素又は１〜８個の炭素原子を有するアルキル基、アリール基、アラルキル基、ヘテロアリール基、アルコキシアルキル基を意味し、前記基はそれぞれ直鎖状又は分枝鎖状であり、架橋されていないか、又は別の基と架橋して単環、二環又は三環を形成し、かつこの架橋原子は炭素の他にヘテロ原子であってもよく、かつ付加的に更に１個以上のアルコール基、アミノ基、エステル基、ケト基、チオ基、酸基、ウレタン基、尿素基、アロファネート基、二重結合、三重結合又はハロゲン原子を有してよい］
の少なくとも１種の触媒、
その際、群１〜３からの前記触媒の割合は、単独又は混合物で、全配合物に対して０．００１〜３質量％であり、かつ更にこの触媒は不活性シェルで包囲されていてもよく、それを用いてカプセル化されていてもよい；及び
ｂ）場合により、全配合物に対して０．１〜１０％の質量割合を有する、酸基に対して反応性を示す少なくとも１種の化合物；
ｃ）場合により、全配合物に対して０．１〜１０％の質量割合の、モノマー又はポリマーの形の少なくとも１種の酸；
ｄ）場合により助剤及び添加剤
の成分
との混合物を主として含有するポリウレタン組成物を含有することを特徴とする熱可塑性ポリウレタン成形材料。
【請求項２２】
更なる助剤及び添加剤を含有することを特徴とする、請求項２１に記載の熱可塑性ポリウレタン成形材料。
【請求項２３】
ポリカーボネート、アクリロニトリル−コポリマー、アクリロニトリル−ブタジエン−スチレン−ポリマー、アクリロニトリル−スチレン−アクリルゴム−成形材料、エチレン及び／又はプロピレン並びにアクリル酸若しくはメタクリル酸又はそのナトリウム塩又はＺｎ塩からのコポリマー、並びにエチレン及び／又はプロピレン並びにアクリル酸エステル又はメタクリル酸エステルからのコポリマーからなる群から選択された更なるポリマーが含まれることを特徴とする、請求項２１又は２２に記載の熱可塑性ポリウレタン成形材料。
【誤訳訂正２】
【訂正対象書類名】明細書
【訂正対象項目名】００１７
【訂正方法】変更
【訂正の内容】
【００１７】
本発明の対象は、
Ｉ．以下
Ａ）少なくとも２個のＮＣＯ基を有するポリイソシアネート及び
Ｂ）ウレトジオン基を含有するポリイソシアネートと、
Ｃ）オリゴマー又はポリマーポリオール
Ｄ）場合により少なくとも１個のＯＨ基を有する低分子物質
Ｅ）場合によりブロック剤
との反応生成物と、
ＩＩ．以下
ａ）以下の式
１．［ＸＲ1Ｒ2Ｒ3Ｒ4］+［Ｒ5ＣＯＯ］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、ウレタン基、尿素基、アロファネート基、二重結合、三重結合又はハロゲン原子を有してよく、かつＲ5は、１〜１８個の炭素原子を有する直鎖状又は分枝鎖状の、アルキル基、アリール基、アラルキル基、ヘテロアリール基、アルコキシアルキル基であり、かつ付加的に更に１個以上のアルコール基、アミノ基、エステル基、ケト基、チオ基、酸基、ウレタン基、尿素基、アロファネート基、二重結合、三重結合又はハロゲン原子を有してよい］、
２．［ＸＲ1Ｒ2Ｒ3Ｒ4］+［Ｒ5］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、酸基、ウレタン基、尿素基、アロファネート基、二重結合、三重結合又はハロゲン原子を有してよく、かつＲ5は、ＯＨ又はＦの何れかを表す］、
３．Ｍ（ＯＲ1）n（ＯＲ2）m（ＯＲ3）o（ＯＲ4）p（ＯＲ5）q（ＯＲ6）r［式中、Ｍは任意の正の酸化数の金属であり、合計ｎ＋ｍ＋ｏ＋ｐ＋ｑ＋ｒと同一であり、ｍ、ｏ、ｐ、ｑ、ｒは０〜６の整数であり、かつ合計ｎ＋ｍ＋ｏ＋ｐ＋ｑ＋ｒ＝１〜６であり、基Ｒ1〜Ｒ6は同時に又は互いに無関係に水素又は１〜８個の炭素原子を有するアルキル基、アリール基、アラルキル基、ヘテロアリール基、アルコキシアルキル基を意味し、前記基はそれぞれ直鎖状又は分枝鎖状であり、架橋されていないか、又は別の基と架橋して単環、二環又は三環を形成し、かつこの架橋原子は炭素の他にヘテロ原子であってもよく、かつ付加的に更に１個以上のアルコール基、アミノ基、エステル基、ケト基、チオ基、酸基、ウレタン基、尿素基、アロファネート基、二重結合、三重結合又はハロゲン原子を有してよい］
の少なくとも１種の触媒、
その際、群１〜３からの前記触媒の割合は、単独又は混合物で、全配合物に対して０．００１〜３質量％であり、かつ更にこの触媒は不活性シェルで包囲されていてもよく、それを用いてカプセル化されていてもよい；及び
ｂ）場合により、全配合物に対して０．１〜１０％の質量割合を有する、酸基に対して反応性を示す少なくとも１種の化合物；
ｃ）場合により、全配合物に対して０．１〜１０％の質量割合の、モノマー又はポリマーの形の少なくとも１種の酸；
ｄ）場合により助剤及び添加剤
の成分
との混合物を主として含有する高反応性ポリウレタン組成物である。
【誤訳訂正３】
【訂正対象書類名】明細書
【訂正対象項目名】００４１
【訂正方法】変更
【訂正の内容】
【００４１】
本発明の対象はまた、熱可塑性ポリウレタン成形材料であって、該成形材料が、
Ｉ．以下
Ａ）少なくとも２個のＮＣＯ基を有するポリイソシアネート及び
Ｂ）ウレトジオン基を含有するポリイソシアネートと、
Ｃ）オリゴマー又はポリマーポリオール
Ｄ）場合により少なくとも１個のＯＨ基を有する低分子物質
Ｅ）場合によりブロック剤
との反応生成物と、
ＩＩ．以下
ａ）以下の式
１．［ＸＲ1Ｒ2Ｒ3Ｒ4］+［Ｒ5ＣＯＯ］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、ウレタン基、尿素基、アロファネート基、二重結合、三重結合又はハロゲン原子を有してよく、かつＲ5は、１〜１８個の炭素原子を有する直鎖状又は分枝鎖状の、アルキル基、アリール基、アラルキル基、ヘテロアリール基、アルコキシアルキル基であり、かつ付加的に更に１個以上のアルコール基、アミノ基、エステル基、ケト基、チオ基、酸基、ウレタン基、尿素基、アロファネート基、二重結合、三重結合又はハロゲン原子を有してよい］、
２．［ＸＲ1Ｒ2Ｒ3Ｒ4］+［Ｒ5］-［式中、ＸはＮ又はＰの何れかであってよく、かつＲ1〜Ｒ4は同時に又は互いに無関係に、１〜１８個の炭素原子を有する、アルキル基、アリール基、アラルキル基、ヘテロアリール基、アルコキシアルキル基を表し、前記基はそれぞれ直鎖状又は分枝鎖状であり、架橋されていないか、又は別の基Ｒ1〜Ｒ4と架橋して単環、二環又は三環を形成し、かつこの架橋原子は炭素の他にヘテロ原子であってもよく、かつ、それぞれの基Ｒ1〜Ｒ4は、付加的に更に１個以上のアルコール基、アミノ基、エステル基、ケト基、チオ基、酸基、ウレタン基、尿素基、アロファネート基、二重結合、三重結合又はハロゲン原子を有してよく、かつＲ5は、ＯＨ又はＦの何れかを表す］、
３．Ｍ（ＯＲ1）n（ＯＲ2）m（ＯＲ3）o（ＯＲ4）p（ＯＲ5）q（ＯＲ6）r［式中、Ｍは任意の正の酸化数の金属であり、合計ｎ＋ｍ＋ｏ＋ｐ＋ｑ＋ｒと同一であり、ｍ、ｏ、ｐ、ｑ、ｒは０〜６の整数であり、かつ合計ｎ＋ｍ＋ｏ＋ｐ＋ｑ＋ｒ＝１〜６であり、基Ｒ1〜Ｒ6は同時に又は互いに無関係に水素又は１〜８個の炭素原子を有するアルキル基、アリール基、アラルキル基、ヘテロアリール基、アルコキシアルキル基を意味し、前記基はそれぞれ直鎖状又は分枝鎖状であり、架橋されていないか、又は別の基と架橋して単環、二環又は三環を形成し、かつこの架橋原子は炭素の他にヘテロ原子であってもよく、かつ付加的に更に１個以上のアルコール基、アミノ基、エステル基、ケト基、チオ基、酸基、ウレタン基、尿素基、アロファネート基、二重結合、三重結合又はハロゲン原子を有してよい］
の少なくとも１種の触媒、
その際、群１〜３からの前記触媒の割合は、単独又は混合物で、全配合物に対して０．００１〜３質量％であり、かつ更にこの触媒は不活性シェルで包囲されていてもよく、それを用いてカプセル化されていてもよい；及び
ｂ）場合により、全配合物に対して０．１〜１０％の質量割合を有する、酸基に対して反応性を示す少なくとも１種の化合物；
ｃ）場合により、全配合物に対して０．１〜１０％の質量割合の、モノマー又はポリマーの形の少なくとも１種の酸；
ｄ）場合により助剤及び添加剤
の成分
との混合物を主として含有するポリウレタン組成物を含有することを特徴とする熱可塑性ポリウレタン成形材料である。